(57)【特許請求の範囲】
【請求項１】
２−ｔ−ブチルハイドロキノン、２，３−ジメチルハイドロキノン、２，３−ジシアノハイドロキノン、２，５−ビス（１，１，３，３−テトラメチルブチル）ハイドロキノン、２，３，５−トリメチルハイドロキノンからなる群から選ばれる少なくとも１種のハイドロキノン系化合物からなり、下記一般式（１）
【化１】
0004876312.tif 000005
で表されるエトキシエトキシスチレン用重合禁止剤。
【請求項２】
ハイドロキノン系化合物が、２，５−ジ−ｔ−ブチルハイドロキノン及び／又は２，５−ジ−ｔ−アミルハイドロキノンであることを特徴とする請求項１に記載の重合禁止剤。
【請求項３】
エトキシエトキシスチレンを蒸留するに際して、請求項１又は請求項２に記載のハイドロキノン系化合物を共存させることを特徴とするエトキシエトキシスチレンの蒸留方法。
【発明の詳細な説明】
【０００１】
【発明の属する技術分野】
本発明は、医農薬、機能性高分子等の原料として有用なエトキシエトキシスチレンの重合禁止剤及びそれを用いた蒸留方法に関するものである。例えば、パラ−（１−エトキシエトキシ）スチレン（以下、ＰＥＥＳと略記する）は、超ＬＳＩ用途等に使用されるレジスト原料として極めて有用であることが知られている（特開昭５９−１９９７０５号公報、特開平３−２７７６０８号公報、特開平６−２６６１１２号公報）。
【０００２】
【従来の技術】
ＰＥＥＳに代表されるエトキシエトキシスチレンは、一般に光や熱及び酸分の存在などによって分解や重合することが知られている。
【０００３】
例えばＰＥＥＳを製造する際に、製品を分離回収するための蒸留操作時に起こる製品重合がしばしば問題となる。すなわち、蒸留時にかかる熱によりＰＥＥＳが重合し、ポリマー状物質を形成して製品収率が著しく低下するという問題がある。更に、生成する高粘性のポリマー状物質は、蒸留釜内及び蒸留塔内において種々のトラブルを引き起こし、蒸留装置及び操作等に多大な負荷をかけることになる。
【０００４】
また、製品保存時においても、常温で長期間保存すると、製品が一部重合して製品品質が低下する問題を有している。
【０００５】
従って、このような重合問題を回避するためには、重合禁止剤の存在下に種々の操作を行う方法が好ましい。
【０００６】
例えば、ＰＥＥＳと類似骨格を有するパラ−第三級−ブトキシスチレン（以下、ＰＴＢＳと略記する）及びメタ−第三級−ブトキシスチレンの如き化合物の重合禁止剤としては、フェノ−ル類、ニトロソフェノ−ル類及びニトロフェノ−ル類が知られている。ＰＴＢＳの製造方法において、重合禁止剤としてｐ−ｔ−ブチルカテコールの存在下に蒸留を行う方法（特公平４−７１８９６号公報、特開平２−１６０７３９号公報）が開示されているが、この重合禁止剤は、エトキシエトキシスチレンに適用した場合、低温、短時間の蒸留条件下においてはある程度の重合抑制効果は認められるものの、工業化レベルの高温、長時間蒸留では、十分な重合抑制効果が維持できず、製品収率が低下するという問題に加え、高粘性ポリマー状物質の生成により蒸留塔及び配管が閉塞したり、分解物が主留分に混入し低品質の製品しか得られない等の問題がある。
【０００７】
また、ニトロソフェノ−ル類及びニトロフェノ−ル類で代表されるニトロソ化合物やニトロ化合物も、前記ｐ−ｔ−ブチルカテコールと同様に重合抑制効果を有しているものの、工業化レベルの高温、長時間蒸留条件下ではＰＥＥＳの重合を起こし易く、製品収率の低下を招く問題がある。
【０００８】
このように、従来の重合禁止剤は、多くの問題点を有し、エトキシエトキシスチレンの重合禁止剤として満足できるものではない。
【０００９】
【発明が解決しようとする課題】
本発明は、上記の課題に鑑みてなされたものであり、その目的は、従来の問題点を解決し、エトキシエトキシスチレンの重合禁止能に優れたエトキシエトキシスチレン用重合禁止剤及びそれを用いた蒸留方法を提供することにある。
【００１０】
【課題を解決するための手段】
本発明者らは従来の問題点を解決すべく鋭意検討した結果、エトキシエトキシスチレン用重合禁止剤として、ハイドロキノン系化合物、特に嵩高い構造を有したハイドロキノン系化合物が極めて高い重合禁止能を有することを見出した。例えば、蒸留時の重合抑制剤としてのみならず、エトキシエトキシスチレンの保存安定剤としてもすぐれていることを見出し、本発明を完成させるに至った。
【００１１】
すなわち、本発明は、エトキシエトキシスチレンの重合防止方法において、重合禁止剤が、ハイドロキノン系化合物であることを特徴とするエトキシエトキシスチレン用重合禁止剤及びそれを用いた蒸留方法である。
【００１２】
以下、本発明を詳細に説明する。
【００１３】
本発明において対象となるエトキシエトキシスチレンとは、下記一般式（１）
【００１４】
【化２】
0004876312.tif 000002
【００１５】
で表される構造を有したものであり、例えば、パラ−（１−エトキシエトキシ）スチレン、メタ−（１−エトキシエトキシ）スチレン等が挙げられる。
【００１６】
本発明の重合禁止剤はハイドロキノン系化合物からなっており、構造式中にハイドロキノン骨格を含有するものを言い、殊に、ハイドロキノンが種々の置換基により置換された構造の化合物である。この重合禁止剤は、特にエトキシエトキシスチレンの蒸留、保存、輸送等において優れた重合抑制効果がある。
【００１７】
これらの化合物をさらに具体的に示せば、２−ｔ−ブチルハイドロキノン、２，５−ジ−ｔ−ブチルハイドロキノン、２，５−ジ−ｔ−アミルハイドロキノン、２，３−ジメチルハイドロキノン、２，３−ジシアノハイドロキノン、２，５−ビス（１，１，３，３−テトラメチルブチル）ハイドロキノン、２，３，５−トリメチルハイドロキノンなどの第一級、第二級、第三級のアルキル基により置換された化合物などが挙げられる。これらは１種単独で用いても構わないが、任意の２以上を併用しても差し支えない。
【００１８】
これらのうち、重合禁止能力及び入手の容易さを考慮すると、第三級アルキル基により置換された化合物、さらに第三級アルキル基が２以上置換した化合物が好ましく、例えば、２，５−ジ−ｔ−ブチルハイドロキノン、２，５−ジ−ｔ−アミルハイドロキノンが挙げられる。
【００１９】
本発明の蒸留方法においては、公知の蒸留装置、方法を用いることができ、蒸留の際には、エトキシエトキシスチレンと重合禁止剤とを同時にあるいは別々に容器に加えればよく、その順序は適宜決めればよい。さらに、これらを一度の全量加えてもよいが、少量ずつ加えることもできる。
【００２０】
重合禁止剤の添加量としては、エトキシエトキシスチレンに対し、１ｐｐｍ〜２０重量％、好ましくは、１００ｐｐｍ〜１０重量％の範囲が選ばれる。添加量が１ｐｐｍ未満では重合禁止効果が十分に発揮されないことがあり、また、２０重量％を越えると添加量の割には効果の向上が見られず、むしろ経済的に不利となることがある。
【００２１】
本発明の方法においては、２００℃以下の条件下であれば十分な重合禁止能が発現する。特に、１５０℃以下の条件下であれば、極めて高い重合禁止能を発現する。
【００２２】
また、エトキシエトキシスチレンを蒸留する場合、通常、減圧下で実施され、圧力としては０．１〜２００ｍｍＨｇの範囲が選ばれる。さらに、蒸留においては、気流同伴を伴わない無気条件又は、窒素あるいは空気等の気流同伴を行う有気条件下のいずれで蒸留を実施しても良い。
【００２３】
本発明の重合禁止剤をエトキシエトキシスチレンと共存させておけば、エトキシエトキシスチレンを長期に保存したり、輸送する際にもその重合を抑制することができ有用である。保存や輸送時における重合禁止剤の添加量、温度、時間等は重合禁止剤やエトキシエトキシスチレンの種類などにより変わるため一概には言えないが、通常用いられる範囲内で適宜行えばよい。
【００２４】
【発明の効果】
以上の説明から明らかなように、本発明の方法によれば、エトキシエトキシスチレンの重合を十分に抑制し、高い回収率の蒸留や、長期安定保存を可能とする。
【００２５】
【実施例】
以下に、本発明の方法を実施例により具体的に説明するが、本発明はこれら実施例のみに限定されるものではない。
【００２６】
実施例１
１０００ｍｌフラスコに、ＰＥＥＳ  ８００ｇと重合禁止剤として２，５−ジ−ｔ−ブチルハイドロキノン４０ｇを添加した。次にこのフラスコに還流コンデンサーを取り付けて、１３０℃、２ｍｍＨｇの条件で還流比を調整しながら３０時間かけて、ＰＥＥＳを蒸留回収した。なお、この際、液中にキャピラリーを通じて窒素を導入した。蒸留終了後にフラスコ内の残差を液体クロマトグラフィーで分析し、ポリマーの収率を求めた。ＰＥＥＳの回収率を含め、その結果を表１に示す。
【００２７】
【表１】
0004876312.tif 000003
【００２８】
実施例２〜７
実施例１で使用した２，５−ジ−ｔ−ブチルハイドロキノンに代えて、表１に示した重合禁止剤を所定量用いた以外は、実施例１に準じてＰＥＥＳを蒸留回収した。結果を表１にまとめて示す。
【００２９】
比較例１
実施例１の重合禁止剤を使用しなかった以外は、実施例１に準じてＰＥＥＳを蒸留回収した。結果を表１にまとめて示す。
【００３０】
比較例２〜５
実施例１〜７で使用したハイドロキノン系化合物に代えて、表１に示した重合禁止剤を所定量用いた以外は、実施例１に準じてＰＥＥＳを蒸留回収した。結果を表１にまとめて示す。
【００３１】
表１より明らかなように、実施例では比較例に比べ、ＰＥＥＳの安定性に優れ、ポリマーの生成量が少なくなっていることが分かる。特に、実施例１及び実施例２で用いた重合禁止剤の効果は格段に優れていることが分かる。
【００３２】
実施例８
３０ｍｌのサンプル瓶に、ＰＥＥＳ１０ｇと重合禁止剤として２，５−ジ−ｔ−ブチルハイドロキノンをＰＥＥＳに対して２００ｐｐｍ添加した。次に気相部を窒素で置換した後に蓋をして、４０℃に設定したインキュベーター中で保存した。６ヶ月後にサンプル瓶中のＰＥＥＳを液体クロマトグラフィーで分析し、ポリマーの収率を求めた。その結果を表２に示す。
【００３３】
【表２】
0004876312.tif 000004
【００３４】
実施例９〜１５
実施例８で使用した２，５−ジ−ｔ−ブチルハイドロキノンに代えて、表２に示した重合禁止剤を所定量用いた以外は、実施例８に準じて保存安定性試験を実施した。結果を表２にまとめて示す。
【００３５】
比較例６
実施例８〜１５の重合禁止剤を使用しなかった以外は、実施例８に準じて保存安定性試験を実施した。結果を表１にまとめて示す。
【００３６】
比較例７〜１２
実施例８〜１５で使用したハイドロキノン系化合物に代えて、表２に示した重合禁止剤を所定量用いた以外は、実施例８に準じて保存安定性試験を実施した。結果を表１にまとめて示す。
【００３７】
表２より明らかなように、実施例では比較例に比べ、ＰＥＥＳの安定性に優れ、樹脂化した量も格段に少なくなっていることが分かる。